(57)【要約】【課題】従来のマグネシアセメント硬化物の問題点である、硬化反応時間の制御の難しさや、湿気および水分との接触による強度低下や、表面に水分を呼ぶことによる汗かき現象の発生、また、長時間にわたる経時的な膨張性等の問題を解決する。【解決手段】酸化マグネシウム、リン酸カルシウムおよび塩化マグネシウムを含有するマグネシアセメント組成物であって、  酸化マグネシウムとして、ＢＥＴ比表面積の異なる酸化マグネシウムを２種以上用い、  リン酸カルシウムとして、第二リン酸カルシウムを用いる、ことを特徴とするマグネシアセメント組成物およびこれを含有する水性混練物を硬化させることを特徴とするマグネシアセメントの硬化物。【選択図】なし【特許請求の範囲】
【請求項１】
酸化マグネシウム、リン酸カルシウムおよび塩化マグネシウムを含有するマグネシアセメント組成物であって、
酸化マグネシウムとして、ＢＥＴ比表面積の異なる酸化マグネシウムを２種以上用い、
リン酸カルシウムとして、第二リン酸カルシウムを用いる、
ことを特徴とするマグネシアセメント組成物。
【請求項２】
ＢＥＴ比表面積の異なる酸化マグネシウムが、ＢＥＴ比表面積が１ｍ２／ｇ以上〜１５ｍ２／ｇ未満の酸化マグネシウム、ＢＥＴ比表面積が１５ｍ２／ｇ以上〜６０ｍ２／ｇ未満の酸化マグネシウム、ＢＥＴ比表面積が６０ｍ２／ｇ以上〜１２０ｍ２／ｇの酸化マグネシウムからなる群から選ばれる２種以上である請求項１記載のマグネシアセメント組成物。
【請求項３】
酸化マグネシウムの平均ＢＥＴ比表面積が３０〜７０ｍ２／ｇである請求項１または２記載のマグネシアセメント組成物。
【請求項４】
酸化マグネシウムと塩化マグネシウムが、酸化マグネシウムと塩化マグネシウム６水和物の質量比として１：０．５〜１．０で含有するものである請求項１〜３の何れかに記載のマグネシアセメント組成物。
【請求項５】
第二リン酸カルシウムの含有量が、酸化マグネシウムの含有量の３質量％以上である請求項１〜４の何れかに記載のマグネシアセメント組成物。
【請求項６】
更に、充填材、顔料、減水剤、消泡剤、湿潤分散剤、粘性調整剤、ダレ防止剤、水性樹脂および骨材からなる群から選ばれる配合剤の１種または２種以上を含有するものである請求項１〜５の何れかに記載のマグネシアセメント組成物。
【請求項７】
次の成分
（ａ１）ＢＥＴ比表面積の異なる酸化マグネシウムを２種以上
（ａ２）第二リン酸カルシウム
を含有するＡ剤と、
次の成分
（ｂ１）塩化マグネシウム
（ｂ２）水
を含有するＢ剤とを、
含有することを特徴とするマグネシアセメントキット。
【請求項８】
請求項１〜６の何れかに記載のマグネシアセメント組成物を含有する水性混練物を硬化させることを特徴とするマグネシアセメントの硬化物。
【請求項９】
請求項１〜６の何れかに記載のマグネシアセメント組成物を含有する水性混練物を硬化させることを特徴とするマグネシアセメントの硬化方法。
【請求項１０】
請求項１〜６の何れかに記載のマグネシアセメント組成物を含有する水性混練物を、床面に塗布し、硬化させることを特徴とする床面の施工方法。
【請求項１１】
アンモニアを請求項８記載のマグネシアセメントの硬化物に吸収させることを特徴とするアンモニア吸収方法。
【発明の詳細な説明】
【技術分野】
【０００１】
本発明は、実用可能なマグネシアセメント組成物およびその用途に関するものである。
【背景技術】
【０００２】
マグネシアセメントとは、マグネシア（酸化マグネシウム）、塩化マグネシウム、水を主原料としており、常温での硬化反応により硬化物を得ることができるものである。
【０００３】
しかし、その硬化物は、硬化反応時間の制御が難しい上、湿気および水分との接触による強度低下や、表面に水分を呼ぶことによる汗かき現象の発生、また、長時間にわたる経時的な膨張性等の問題により商品用途は限定され、刃物用の砥石や焼成して製造される耐火物レンガ等に限られていた（特許文献１〜３）。
【先行技術文献】
【特許文献】
【０００４】
【特許文献１】特開平５−２２９８７６号公報
【特許文献２】特開２０１５−１６０７４９号公報
【特許文献３】特開２０１５−２３１９２２号公報
【発明の概要】
【発明が解決しようとする課題】
【０００５】
本発明の課題は、従来のマグネシアセメント硬化物の問題点である、硬化反応時間の制御の難しさや、湿気および水分との接触による強度低下や、表面に水分を呼ぶことによる汗かき現象の発生、また、長時間にわたる経時的な膨張性等の問題を解決することである。
【課題を解決するための手段】
【０００６】
本発明者らは、上記課題を解決するために鋭意研究した結果、従来のマグネシアセメント組成物において、酸化マグネシウムとしてＢＥＴ比表面積の異なる酸化マグネシウムを２種以上用い、リン酸カルシウムとして、第二リン酸カルシウムを用いることにより、上記課題を解決できることを見出し、本発明を完成させた。
【０００７】
すなわち、本発明は、酸化マグネシウム、リン酸カルシウムおよび塩化マグネシウムを含有するマグネシアセメント組成物であって、
酸化マグネシウムとして、ＢＥＴ比表面積の異なる酸化マグネシウムを２種以上用い、
リン酸カルシウムとして、第二リン酸カルシウムを用いる、
ことを特徴とするマグネシアセメント組成物である。
【０００８】
本発明は、次の成分
（ａ１）ＢＥＴ比表面積の異なる酸化マグネシウムを２種以上
（ａ２）第二リン酸カルシウム
を含有するＡ剤と、
次の成分
（ｂ１）塩化マグネシウム
（ｂ２）水
を含有するＢ剤とを、
含有することを特徴とするマグネシアセメントキットである。
【０００９】
本発明は、上記マグネシアセメント組成物を含有する水性混練物を硬化させることを特徴とするマグネシアセメントの硬化物である。
【００１０】
本発明は、上記マグネシアセメント組成物を含有する水性混練物を硬化させることを特徴とするマグネシアセメントの硬化方法である。
【００１１】
本発明は、上記マグネシアセメント組成物を含有する水性混練物を、床面に塗布し、硬化させることを特徴とする床面の施工方法である。
【００１２】
本発明は、アンモニアを上記マグネシアセメントの硬化物に吸収させることを特徴とするアンモニアの吸収方法である。
【発明の効果】
【００１３】
本発明のマグネシアセメント組成物は、これを水性混練物として硬化させることにより、適度な硬化反応時間を有し、湿気および水分との接触による強度低下や、表面に水分を呼ぶことによる汗かき現象の発生、また、長時間にわたる経時的な膨張性等の問題がない。
【００１４】
また、本発明のマグネシアセメント組成物は速硬性や施工性にも優れるため、時間のない改修工事等に好適である。
【発明を実施するための形態】
【００１５】
本発明のマグネシアセメント組成物（以下、「本発明組成物」という）に用いられる、酸化マグネシウムは、ＢＥＴ比表面積の異なる酸化マグネシウムを２種以上である。このようなＢＥＴ比表面積の異なる酸化マグネシウムとしては、特に限定されないが、例えば、ＢＥＴ比表面積が１ｍ２／ｇ以上〜１５ｍ２／ｇ未満の酸化マグネシウム、ＢＥＴ比表面積が１５ｍ２／ｇ以上〜６０ｍ２／ｇ未満の酸化マグネシウム、ＢＥＴ比表面積が６０ｍ２／ｇ以上〜１２０ｍ２／ｇの酸化マグネシウムの３種のうちの２種以上を用いることが好ましく、ＢＥＴ比表面積が１ｍ２／ｇ以上〜１５ｍ２／ｇ未満の酸化マグネシウムと、ＢＥＴ比表面積が１５ｍ２／ｇ以上〜６０ｍ２／ｇ未満の酸化マグネシウムおよびＢＥＴ比表面積が６０ｍ２／ｇ以上〜１２０ｍ２／ｇの１種以上を用いることがより好ましく、ＢＥＴ比表面積が１ｍ２／ｇ以上〜１５ｍ２／ｇ未満の酸化マグネシウムと、ＢＥＴ比表面積が６０ｍ２／ｇ以上〜１２０ｍ２／ｇの酸化マグネシウムを用いることが特に好ましい。
【００１６】
また、本発明組成物に用いられる酸化マグネシウムの平均ＢＥＴ比表面積は、特に限定されないが、例えば、２０〜９０ｍ２／ｇが好ましく、３０〜７０ｍ２／ｇがより好ましい。また、これらの酸化マグネシウムの平均粒子径は特に限定されないが、例えば、１．０〜６．０μｍ、好ましくは３．０〜４．５μｍである。なお、このような酸化マグネシウムは、市販されている酸化マグネシウムのＢＥＴ比表面積や平均粒子径を実際に測定し、そこから上記条件にあう酸化マグネシウムを選択し、それを本発明組成物に用いればよい。具体的にこのような酸化マグネシウムは、神島化学工業（株）、赤穂化成工業（株）、タテホ化学工業（株）、協和化学工業（株）等から入手することができる。
【００１７】
なお、酸化マグネシウムのＢＥＴ比表面積は、ＪＩＳ  Ｒ１６２６（ファインセラミックス粉体の気体吸着ＢＥＴ法による比表面積の測定方法）に準じ、流動式比表面積自動測定装置（フローソーブ２３００型：（株）島津製作所製）を用いて測定される値である。また、酸化マグネシウムの平均ＢＥＴ比表面積は、ＢＥＴ比表面積の異なる酸化マグネシウムの２種以上を混合した後、この混合物のＢＥＴ比表面積を上記気体吸着ＢＥＴ法で測定した値のことをいう。更に、酸化マグネシウムの平均粒子径は、予め分散媒（変性アルコール）に試料を入れて、超音波分散装置（ＵＤ‐２０１：（株）日本精機製作所製）を用いて試料を３分間分散後に、マイクロトラック粒度分布計ｍｏｄｅｌ  ＨＲＡ型：日機装（株）製）で測定される値の平均値である。
【００１８】
本発明組成物におけるＢＥＴ比表面積の異なる酸化マグネシウムの含有量は特に限定されないが、総量で１０質量％（以下、単に「％」という）以上、好ましくは１５〜３６％、より好ましくは１７〜２５％である。
【００１９】
本発明組成物に用いられるリン酸カルシウムは、第二リン酸カルシウムである。第二リン酸カルシウムとしては、第二リン酸カルシウム２水和物でも、無水第二リン酸カルシウムのどちらでもよい。これら第二リン酸カルシウムは１種以上を用いてもよい。
【００２０】
本発明組成物における第二リン酸カルシウムの含有量は特に限定されないが、無水物換算の総量で、酸化マグネシウムの含有量の３％以上、好ましくは５〜４０％、より好ましくは１０〜３０％である。
【００２１】
本発明組成物に用いられる塩化マグネシウムは、特に限定されず、６水和物であってもよい。本発明組成物における塩化マグネシウムの含有量は特に限定されないが、酸化マグネシウムと塩化マグネシウム６水和物の質量比として１：０．５〜１．０で含有することが好ましく１：０．７〜０．９で含有することがより好ましい。
【００２２】
本発明組成物には、更に、充填材、顔料、減水剤、消泡剤、湿潤分散剤、粘性調整剤、ダレ防止剤、水性樹脂、骨材等の配合剤を含有させてもよい。これら配合剤は１種または２種以上を組み合わせてもよい。これらの配合剤は、基本的には本発明組成物の用途に合わせた量で適宜配合すればよい。
【００２３】
充填剤であれば、例えば、炭酸カルシウム、タルク、シリカ粉、硅砂、フュームドシリカ、バライト紛等が挙げられる。また、本発明組成物における充填剤の含有量は特に限定されないが、例えば、１０％以上、好ましくは２０〜７０％、より好ましくは３０〜６０％である。
【００２４】
顔料であれば、例えば、無機顔料、有機顔料、特殊顔料等が挙げられる。具体的な無機顔料としては、赤土、黄土、緑土、孔雀石、胡粉、黒鉛等の天然鉱物顔料、紺青、亜鉛華、コバルト青、エメラルド緑、ビリジャン、チタン白、酸化鉄等の合成無機顔料が挙げられる。具体的な有機顔料としては、アルカリブルー、リゾールレッド、カーミン６Ｂ、ジスアゾエロー、フタロシアニンブルー、キナクリドンレッド、イソインドリノンエロー等が挙げられる。具体的な特殊顔料としては、蛍光顔料、金属粉顔料、パール顔料、指温顔料、窯業用顔料等が挙げられる。また、本発明組成物における顔料の含有量は特に限定されないが、例えば、０．１％以上、好ましくは０．２〜２．０％、より好ましくは０．４〜１．５％である。
【００２５】
減水剤であれば、例えば、ＡＥ剤、減水剤・ＡＥ減水剤、高性能減水剤、高性能ＡＥ減水剤等が挙げられる。また、本発明組成物における減水剤の含有量は特に限定されないが、例えば、０．０５％以上、好ましくは０．１〜１．５％、より好ましくは０．２〜１．０％である。
【００２６】
消泡剤であれば、例えば、鉱物油系化合物、ポリエーテル系化合物、シリコーン系化合物等が挙げられる。また、これら消泡剤は粉体であってもよい。更に、本発明組成物における消泡剤の含有量は特に限定されないが、例えば、０．０５％以上、好ましくは０．１〜２．０％、より好ましくは０．２〜１．５％である。
【００２７】
湿潤分散剤であれば、例えば、アニオン性化合物、カチオン性化合物、非イオン性化合物、高分子化合物等が挙げられる。具体的な湿潤分散剤としては、脂肪族多価カルボン酸系化合物、アミノアマイド系化合物、リン酸エステル系化合物、非イオン系化合物、アクリル系重合物、ポリエーテル燐酸エステル系化合物等が挙げられる。また、本発明組成物における湿潤分散剤の含有量は特に限定されないが、例えば、０．０１％以上、好ましくは０．０２〜１．０％、より好ましくは０．０３〜０．５％である。
【００２８】
粘性調整剤であれば、例えば、ウレタン変性ポリエーテル系化合物、アクリル系重合物、アマイド系化合物、ポリエーテル燐酸エステル系化合物、水添ひまし油系化合物、フュームドシリカ系化合物、ベントナイト系化合物、層状ケイ酸塩系化合物等が挙げられる。また、本発明組成物における粘性調整剤の含有量は特に限定されないが、例えば、０．０１％以上、好ましくは０．０２〜１．０％、より好ましくは０．０３〜０．５％である。
【００２９】
ダレ防止剤であれば、例えば、セルロース系化合物、スターチエステル系化合物、ポリアクリルアミド系化合物、合成ポリマー系化合物等が挙げられる。また、本発明組成物におけるダレ防止剤の含有量は特に限定されないが、例えば、０．０１％以上、好ましくは０．０２〜１．０％、より好ましくは０．０３〜０．５％である。
【００３０】
水性樹脂であれば、例えば、再乳化形粉末樹脂、ポリマーディスパージョン等が挙げられる。再乳化形粉末樹脂としては、アクリル系樹脂、酢酸ビニル系樹脂等が挙げられる。また、ポリマーディスパージョンとしては、スチレンブタジエンゴム系ラテックス、アクリル酸エステル系エマルション、エチレン酢酸ビニル系エマルション等が挙げられる。なお、ポリマーディスパージョンは水性樹脂を水に分散させたものであるため、配合する場合には、別途後記した水と共に含有させればよい。更に、本発明組成物における水性樹脂の含有量は特に限定されないが、例えば、０．５％以上、好ましくは１．０〜１０．０％、より好ましくは２．０〜６．０％である。
【００３１】
骨材であれば、例えば、砂利、砕石、人工骨材、磁鉄鉱、重晶石、鉄片、膨張スラグ、パーライト等が挙げられる。また、本発明組成物における骨材の含有量は特に限定されないが、例えば、本発明組成物１００質量部に対して５質量部以上、好ましくは１０〜１００質量部、より好ましくは２０〜８０質量部である。
【００３２】
本発明組成物の好ましい態様として、主要成分は以下のものが挙げられる。
酸化マグネシウム（ＢＥＴ比表面積の異なる酸化マグネシウムの総量）１８〜３５質量部
第二リン酸カルシウム                                                ２〜８質量部
塩化マグネシウム６水和物                                        １３〜３０質量部
【００３３】
以上説明した本発明組成物は、これに水を含有させて、本発明組成物を含有する水性混練物とすることができる。水性混練物を調製する方法は特に限定されないが、例えば、本発明組成物に水を添加して混練して水性混練物を調製する方法、本発明組成物のうち、塩化マグネシウムを予め水に溶解させておき、これを本発明組成物の残りの成分と混練し、水性混練物を調製する方法等が挙げられる。また、水性混練物における水の含有量は、硬化反応が十分に起きる量であれば特に限定されないが、酸化マグネシウム：水の質量比が１：０．６〜１．１、好ましくは１：０．７〜１．０となる量である。
【００３４】
上記水性混練物は、床、壁等に塗布して硬化させたり、型枠中で硬化させることにより、マグネシアセメントの硬化物とすることができる。なお、硬化は常温（５〜３５℃）で行うことができる。また、この水性混練物は、適度な硬化反応時間、例えば、１０〜３０分程度の可使時間と、６〜４８時間程度の硬化時間を有するものである。なお、可使時間や硬化時間は、実施例に記載の方法で測定されるものである。
【００３５】
なお、上記水性混練物を得るためには、例えば、次のＡ剤とＢ剤とを含有するマグネシアセメントキットを利用することができる。
Ａ剤：
（ａ１）ＢＥＴ比表面積の異なる酸化マグネシウムを２種以上
（ａ２）第二リン酸カルシウム
Ｂ剤：
（ｂ１）塩化マグネシウム
（ｂ２）水
【００３６】
上記Ａ剤には、更に、充填剤、減水剤、骨材、消泡剤等を含有させることができる。また、上記Ｂ剤には、消泡剤、水性樹脂等を含有させることができる。なお、マグネシアセメントキットに顔料を用いる場合には、水、湿潤分散剤等と共に別途Ｃ剤としておくことが好ましい。
【００３７】
斯くして得られる硬化物は、例えば、３ｍｍの厚さの場合、デュロメーター硬度が７０〜９０であり、曲げ強さが６．０〜９．０（Ｎ／ｍｍ２）という性質を有する。なお、デュロメーター硬度や曲げ強さは、実施例に記載の方法で測定されるものである。
【００３８】
上記硬化物は、従来のセメント組成物の硬化物と同様に塗り床材、着色骨材やガラス片を混入させ、硬化後に研ぎ出しを行うテラゾー工法、塗り床用の下地処理材、防水材用の下地処理材、コンクリート構造物の補修材、内外装壁用塗材、成形して内外装用タイル、建材用ボード等の用途に用いることができる。本発明においては、これら用途の中でも従来のマグネシアセメント硬化物の湿気および水分との接触による強度低下や、表面に水分を呼ぶことによる汗かき現象の発生、また、長時間にわたる経時的な膨張性等の問題を解決し、速硬性や施工性にも優れるため塗り床材に用いることが好ましい。
【００３９】
上記硬化物を塗り床材に用いる場合、その施工方法は、特に限定されず、本発明組成物を含有する水性混練物を床面に塗布し、硬化させるだけでよい。上記水性混練物を床面に塗布する方法は特に限定されず、例えば、金鏝やレーキ等でよい。また、上記水性混練物を床面に塗布する前には、下地面の研磨による目粗し処理、下地に凹凸がある場合の平滑化処理、下地との接着性向上のためにプライマー塗布等を行ってもよい。また、上記水性混練物を下地の状況に応じて１回または複数回塗布して硬化させた後は、トップコート処理、シーラー処理等を行ってもよい。
【００４０】
上記硬化物を塗り床材に用いた場合には、耐荷重性（普通ポルトランドセメント系や早強セメント系の床材と同等以上の圧縮強度を有しているため、フォークリフトや無人搬送車（ＡＧＶ）等の重車両の走行に対しても耐久性に優れる）、耐衝撃性（重量物や金属工具等の落下衝撃にも耐久できる）、耐摩耗性（表面硬度が高いため、重車両の頻繁な走行や、パレットの引き擦り等に対する耐摩耗性に優れる）、クラック抑制（一般的なセメント系硬化体においては硬化収縮によるひび割れが生じるが、本発明では硬化反応の過程でわずかな膨張傾向を示すことからひび割れが起こりがたい）、防汚性（表面が緻密で硬質であるために、塗布表面にシーラーやトップコートを塗布しなくても汚れが付着しにくい）、白色度が高い（主原料であるマグネシアは白色度が高いものであり、体質顔料として、シリカ、炭酸カルシウム、タルク等の色調に影響を与えないものを用いれば、普通ポルトランドセメントを硬化主成分とした硬化物よりも白色度が高い硬化物となる）。標準厚み３ｍｍであるが、一度に２０ｍｍ以上の厚塗りも可能である。
【００４１】
また、上記硬化物は、ホルムアルデヒド、揮発性有機化合物（ＶＯＣ）、アンモニアの発生がない。更に、上記硬化物は、アンモニアを吸収する。そのため、上記硬化物は、アンモニアの吸収に用いることができるため、例えば、居室やトイレ等の床材、壁材等に用いることができる。
【００４２】
更に、上記硬化物は、塗り床材だけでなく、店舗、大型商業施設の床仕上げ材、損傷、欠損、不陸がある床面の下地処理材、擁壁、橋脚、トンネル等のコンクリート構造物の補修材、内装壁面の仕上げ材、外壁用仕上げ材等の施工現場で硬化させて使用する用途や、内外装用の壁材、床材等の成形タイルとして使用する用途等に好適である。
【実施例】
【００４３】
以下、本発明を実施例を挙げて本発明を詳細に説明するが、本発明はこれら実施例に何ら限定されるものではない。
【００４４】
実  施  例  １
マグネシアセメント水性混練物の物性：
以下の表１に記載の組成のＡ剤とＢ剤を調製した。これらＡ剤およびＢ剤を混合してマグネシアセメント組成物を含有する水性混練物を調製した。これら水性混練物の可使時間と硬化時間を以下の方法で測定した。また、酸化マグネシウムの平均ＢＥＴ比表面積を以下のようにして測定した。それらの結果を表１に示した。
【００４５】
【表１】
2019094243.tif 000002
【００４６】
＜可使時間判定方法＞
温度が１５℃の室内で、Ａ剤とＢ剤を混合した直後を起点として、粘度が２０,０００ｍＰａ・ｓを超えるまでの時間を、次の判定基準に当てはめて可使時間の判定を行った。粘度の測定は、ＪＩＳ  Ｚ  ８８０３（液体の粘度測定方法）に準じ、ＢII形粘度計  モデルＢＨII（東機産業（株）製）を使用して、回転数２０ｒｐｍで行った。
【００４７】
（判定基準）
（評価）  （内容）
○  ：  ２０分以上
△  ：  １０分以上〜２０分未満
×  ：  １０分未満
【００４８】
＜硬化性判定方法＞
温度が２０℃の室内で、試料の水性混合物を直径１００ｍｍの円形の塩化ビニル製型枠に厚み５ｍｍになるように流し込み、水平になるように静置する。２４時間経過後にデュロメータータイプＤ硬度計を使用して、試験体の表面の硬度を測定し、次の判定基準に当てはめて硬化性の判定を行った。
【００４９】
（判定基準）
（評価）  （内容）
○  ：  ６０以上
△  ：  ４０以上〜６０未満
×  ：  ４０未満
【００５０】
＜平均ＢＥＴ比表面積測定方法＞
まず、各酸化マグネシウムのＢＥＴ比表面積は、ＪＩＳ  Ｒ  １６２６（ファインセラミックス粉体の気体吸着ＢＥＴ法による比表面積の測定方法）に準じ、流動式比表面積自動測定装置（フローソーブ２３００型：（株）島津製作所製）を用いて測定した。その後、各組成で使用する酸化マグネシウムのみを混合した後の混合物について、上記測定法でＢＥＴ比表面積を測定したものを平均ＢＥＴ比表面積とした。
【００５１】
以上の結果から、酸化マグネシウム、リン酸カルシウムおよび塩化マグネシウムを含有するマグネシアセメント組成物において、酸化マグネシウムとして、ＢＥＴ比表面積の異なる酸化マグネシウムを２種以上用いることにより、マグネシアセメント水性混練物は適度な可使時間と硬化時間となることが分かった。特にマグネシアセメント組成物に含有される酸化マグネシウムの平均ＢＥＴ比表面積（ｍ２／ｇ）が３０〜７０にあるとよいことも分かった。
【００５２】
実  施  例  ２
マグネシアセメント硬化物の物性：
以下の表２に記載の組成のＡ剤とＢ剤を調製した。これらＡ剤およびＢ剤を混合してマグネシアセメント組成物を含有する水性混練物を調製した。これらを温度が２０℃の室内で、以下に示すデュロメーター硬度測定方法および曲げ強さ測定方法の各試験体の形状に注型した硬化体を用いて、このマグネシアセメント硬化物のデュロメーター硬度と、曲げ強さを測定した。また、マグネシアセメント組成物に含有される酸化マグネシウムの平均ＢＥＴ比表面積を実施例１と同様にして測定した。それらの結果を表２に示した。
【００５３】
【表２】
2019094243.tif 000003
【００５４】
＜デュロメーター硬度測定方法＞
デュロメーター硬度は、ＪＩＳ  Ｋ  ７２１５（プラスチックのデュロメーター硬さ試験方法）に準じ、デュロメーター タイプＤ硬度計（（株）上島製作所製）を用い、気乾３５日のデュロメーター硬度と、気乾７日の後、水中浸漬２８日のデュロメーター硬度を測定した。なお、保持率（％）は、以下の計算式により算出した。
試験体：直径１００ｍｍ、厚さ５ｍｍの円形状
【００５５】
［数１］
保持率（％）＝（気乾７日の後、水中浸漬２８日の硬度／気乾３５日の硬度）×１００
【００５６】
＜曲げ強さ測定方法＞
曲げ強さは、ＪＩＳ  Ｋ  ７１７１（プラスチック曲げ特性の求め方）に準じ、以下の注型して作製した試験体とオートグラフＡＧ−５０ｋＮ  Ｘｐｌｕｓ（（株）島津製作所製）を用い、以下の条件で曲げ強さを測定した。
試験体：幅１５ｍｍ×厚み８ｍｍ×長さ１６０ｍｍ
支点間距離：１２８ｍｍ
試験速度：１．０ｍｍ／ｍｉｎ
【００５７】
以上の結果から、ＢＥＴ比表面積の異なる酸化マグネシウムを２種以上用いたマグネシアセメント組成物において、リン酸カルシウムとして第二リン酸カルシウムを用いた場合以外は、マグネシアセメント硬化物のデュロメーター硬度と曲げ強さが十分でないことが分かった。
【００５８】
実  施  例  ３
マグネシアセメントキット：
以下の組成のＡ剤（２０ｋｇ）とＢ剤（１０ｋｇ）からなるマグネシアセメントキットを調製した。なお、酸化マグネシウムの平均ＢＥＴ比表面積は、３６．７ｍ２／ｇであった。
【００５９】
＜Ａ剤＞
ＢＥＴ比表面積が６．４ｍ２／ｇの酸化マグネシウム※１        １５．０％
ＢＥＴ比表面積が２０．０ｍ２／ｇの酸化マグネシウム※３      １０．０％
ＢＥＴ比表面積が９８．９ｍ２／ｇの酸化マグネシウム※２      １０．０％
第二リン酸カルシウム                                          ６．０％
充填剤※４                                                  ５８．０％
減水剤※５                                                    ０．５％
消泡剤※６                                                    ０．５％
（合計）                                                  １００．０％
＜Ｂ剤＞
塩化マグネシウム６水和物                                    ４９．７％
水                                                          ４３．０％
水性樹脂※８                                                  ７．０％
消泡剤※７                                                    ０．３％
（合計）                                                  １００．０％
※１〜７は実施例１と同じ
※８：アクリルエマルション、サイビノール（登録商標）ＵＣ−２０３、サイデン化学（株）製
【００６０】
実  施  例  ４
マグネシアセメントキット：
以下の組成のＡ剤（２０ｋｇ）、Ｂ剤（１０ｋｇ）、Ｃ剤（０．３ｋｇ）からなるマグネシアセメントキットを調製した。なお、酸化マグネシウムの平均ＢＥＴ比表面積は、３８．６ｍ２／ｇであった。
【００６１】
＜Ａ剤＞
ＢＥＴ比表面積が６．４ｍ２／ｇの酸化マグネシウム※１        ２３．０％
ＢＥＴ比表面積が９８．９ｍ２／ｇの酸化マグネシウム※２      １２．０％
第二リン酸カルシウム                                          ６．０％
充填剤※４                                                  ５８．０％
減水剤※５                                                    ０．５％
消泡剤※６                                                    ０．５％
（合計）                                                  １００．０％
＜Ｂ剤＞
塩化マグネシウム６水和物                                    ４９．７％
水                                                          ４３．０％
水性樹脂※９                                                  ７．０％
消泡剤※７                                                    ０．３％
（合計）                                                  １００．０％
＜Ｃ剤＞
顔料                                                        ２５．０％
水                                                          ７４．４％
湿潤分散剤※１０                                              ０．６％
（合計）                                                  １００．０％
※１〜７は実施例１と同じ
※９：アクリルエマルション、リポテックス（登録商標）ＭＩ−５００、ライオン（株）製
※１０：アクリル系共重合物、ＤＩＳＰＥＲＢＹＫ−２０１０、ビックケミー・ジャパン（株）製
【００６２】
実  施  例  ５
床への塗工：
実施例１の組成４と同様のマグネシアセメントを含有する水性混練物を調製し、これを縦３００ｍｍ×横３００ｍｍ×厚み５０ｍｍのコンクリート板に３ｍｍの厚さになるように塗布し、水平になるように静置してマグネシアセメント硬化物の試験体を得た。これを２０℃、２８日間養生した。この試験体について表３に記載の試験を行った。その結果もあわせて表３に記載した。
【００６３】
【表３】
2019094243.tif 000004
【００６４】
このようにマグネシアセメント硬化物は、塗り床材として優れた性能を示すことが分かった。
【００６５】
実  施  例  ６
アンモニア吸収試験：
実施例１の組成４と同様のマグネシアセメントを含有する水性混練物を調製し、これを１００ｍｍ×１００ｍｍの型枠に３ｍｍの厚さになるように流し込み、水平になるように静置してマグネシアセメント硬化物を得た。このマグネシアセメント硬化物を３Ｌテドラーバックに挿入して密封処理をした。その中に濃度を４０〜５０ｐｐｍに調整したアンモニアガスを２Ｌ封入した。所定時間経過後に、北川式ガス検知管を用いてアンモニアガス濃度を測定した。その結果を表４に示した。
【００６６】
【表４】
2019094243.tif 000005
【００６７】
このようにマグネシアセメント硬化物は、従来のセメント組成物では発生するアンモニアを、むしろ吸収できることが分かった。
【００６８】
実  施  例  ７
成型タイルの作製：
実施例１の組成４と同様のマグネシアセメントを含有する水性混練物を調製し、これをタイルの型枠に入れ、硬化させて成型タイルを得た。
【産業上の利用可能性】
【００６９】
本発明組成物は、セメント組成物と同様に各種の用途に用いることができる。
以    上
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
酸化マグネシウム、リン酸カルシウムおよび塩化マグネシウムを含有するマグネシアセメント組成物であって、
酸化マグネシウムとして、ＢＥＴ比表面積が１ｍ２／ｇ以上〜１５ｍ２／ｇ未満の酸化マグネシウム、ＢＥＴ比表面積が１５ｍ２／ｇ以上〜６０ｍ２／ｇ未満の酸化マグネシウム、ＢＥＴ比表面積が６０ｍ２／ｇ以上〜１２０ｍ２／ｇの酸化マグネシウムからなる群から選ばれるＢＥＴ比表面積の異なる酸化マグネシウムを２種以上用い、
リン酸カルシウムとして、第二リン酸カルシウムを用いる、
ことを特徴とするマグネシアセメント組成物。
【請求項２】
酸化マグネシウムの平均ＢＥＴ比表面積が３０〜７０ｍ２／ｇである請求項１記載のマグネシアセメント組成物。
【請求項３】
酸化マグネシウムと塩化マグネシウムが、酸化マグネシウムと塩化マグネシウム６水和物の質量比として１：０．５〜１．０で含有するものである請求項１または２記載のマグネシアセメント組成物。
【請求項４】
第二リン酸カルシウムの含有量が、酸化マグネシウムの含有量の３質量％以上である請求項１〜３の何れかに記載のマグネシアセメント組成物。
【請求項５】
更に、充填材、顔料、減水剤、消泡剤、湿潤分散剤、粘性調整剤、ダレ防止剤、水性樹脂および骨材からなる群から選ばれる配合剤の１種または２種以上を含有するものである請求項１〜４の何れかに記載のマグネシアセメント組成物。
【請求項６】
次の成分
（ａ１）ＢＥＴ比表面積が１ｍ２／ｇ以上〜１５ｍ２／ｇ未満の酸化マグネシウム、ＢＥＴ比表面積が１５ｍ２／ｇ以上〜６０ｍ２／ｇ未満の酸化マグネシウム、ＢＥＴ比表面積が６０ｍ２／ｇ以上〜１２０ｍ２／ｇの酸化マグネシウムからなる群から選ばれるＢＥＴ比表面積の異なる酸化マグネシウムを２種以上
（ａ２）第二リン酸カルシウム
を含有するＡ剤と、
次の成分
（ｂ１）塩化マグネシウム
（ｂ２）水
を含有するＢ剤とを、
含有することを特徴とするマグネシアセメントキット。
【請求項７】
請求項１〜５の何れかに記載のマグネシアセメント組成物を含有する水性混練物を硬化させることを特徴とするマグネシアセメントの硬化物。
【請求項８】
請求項１〜５の何れかに記載のマグネシアセメント組成物を含有する水性混練物を硬化させることを特徴とするマグネシアセメントの硬化方法。
【請求項９】
請求項１〜５の何れかに記載のマグネシアセメント組成物を含有する水性混練物を、床面に塗布し、硬化させることを特徴とする床面の施工方法。
【請求項１０】
アンモニアを請求項７記載のマグネシアセメントの硬化物に吸収させることを特徴とするアンモニア吸収方法。